(57)【要約】【課題】磨耗せず、装飾性も高い絵柄を印刷した多層樹脂フィルムを提供する。【解決手段】多層樹脂フィルム10は、絵柄11が印刷された、ポリエチレンテレフタレートまたはホログラム製の被印刷層12と、被印刷層12の両面を被覆する軟質塩化ビニル製の保護層14とを含む。絵柄11は紫外線硬化型インキを用い、多色オフセット印刷方式によって印刷されている。【選択図】図１
2006007486.tif 000002
【特許請求の範囲】
【請求項１】
絵柄が印刷された熱可塑性樹脂から成る被印刷層と、該被印刷層の両面を被覆する熱可塑性樹脂から成る保護層とを含むことを特徴とする多層樹脂フィルム。
【請求項２】
請求項１に記載の多層樹脂フィルムにおいて、前記被印刷層はポリエチレンテレフタレート製であり、前記保護層は軟質塩化ビニル製であることを特徴とする多層樹脂フィルム。
【請求項３】
請求項１に記載の多層樹脂フィルムにおいて、前記被印刷層はホログラム製であり、前記保護層は軟質塩化ビニル製であることを特徴とする多層樹脂フィルム。
【請求項４】
請求項１ないし３のいずれかに記載の多層樹脂フィルムにおいて、前記絵柄は、紫外線硬化型インキによって印刷されていることを特徴とする多層樹脂フィルム。
【請求項５】
請求項１ないし４のいずれかに記載の多層樹脂フィルムにおいて、前記絵柄は、多色オフセット印刷方式によって印刷されていることを特徴とする多層樹脂フィルム。
【発明の詳細な説明】
【技術分野】
【０００１】
本発明は、印刷絵柄を含む多層樹脂フィルムに関するものである。
【背景技術】
【０００２】
今日、絵柄や文字を印刷して装飾効果を高めた樹脂フィルム製品が多数開発されている。このような絵柄が印刷された樹脂フィルムは、例えば、携帯電話機用ストラップに使用されている。特開平５-278134号公報（特許文献１）、特開平６-198824号公報（特許文献２）または特開平９-109329号公報（特許文献３）などに開示されているように、樹脂フィルム製品の原料となる樹脂は、汎用プラスチックである塩化ビニルや、いわゆるエンジニアリングプラスチックであるポリエステルであることが多い。また、特開平６-314058号公報（特許文献４）、特開平７-219435号公報（特許文献５）または特開平８-54818号公報（特許文献６）に開示されているように、ポリエステルフィルムにアルミニウムのパウダーを融着させ、レーザで凹凸を付けて立体的な絵柄を表すホログラムも、このような製品の原料として使用されている。
【特許文献１】特開平５-278134号公報
【特許文献２】特開平６-198824号公報
【特許文献３】特開平９-109329号公報
【特許文献４】特開平６-314058号公報
【特許文献５】特開平７-219435号公報
【特許文献６】特開平８-54818号公報
【発明の開示】
【発明が解決しようとする課題】
【０００３】
しかし、従来の樹脂フィルム製品は、樹脂表面に絵柄が印刷されていて、樹脂表面が物と接触することによって磨耗するため、印刷された絵柄も時間の経過とともに薄れ、長持ちしないという問題があった。
【０００４】
また多色印刷を可能とするオフセット印刷方式によって樹脂フィルムに印刷を行う場合、インキがフィルムに十分に密着しないという問題点があり、従来、樹脂フィルム製品に対する印刷は、単色スクリーン印刷によって行われることが多かった。スクリーン印刷は、シルクなどの布の繊維の間からインクを転写する孔板印刷の一種であり、樹脂フィルムを含む様々な材料に印刷できる点が利点である。しかし単色でしか印刷できないため、装飾効果の面で多色印刷に劣っていた。
【０００５】
本発明はこのような従来技術の欠点を解消し、磨耗せず、多色印刷が可能な装飾効果の高い印刷絵柄を含む多層樹脂フィルムを提供することを目的とする。
【課題を解決するための手段】
【０００６】
本発明は上述の課題を解決するために、絵柄が印刷された熱可塑性樹脂から成る被印刷層と、被印刷層の両面を被覆する熱可塑性樹脂から成る保護層とを含む多層樹脂フィルムを提供する。
【０００７】
被印刷層はポリエチレンテレフタレートまたはホログラム製であり、保護層は軟質塩化ビニル製である。絵柄は紫外線硬化型インキを用い、多色オフセット印刷方式によって印刷されている。
【０００８】
本発明によれば、印刷された絵柄は保護層によって保護されるため、磨耗しない。また、樹脂フィルムへの多色オフセット印刷が可能であり、完成した多層樹脂フィルムの装飾性が高くなる。さらに、被印刷層としてホログラムを使用すれば、複製の困難性により、模倣品の製造を防止する効果もある。
【発明の効果】
【０００９】
このように本発明に係る多層樹脂フィルムによれば、被印刷層に多色オフセット印刷によって印刷された絵柄は、保護層によって保護される。したがって、従来の、例えば塩化ビニル製フィルムの表面に直接単色スクリーン印刷されていたものと比較し、印刷された絵柄が磨耗しないという利点が得られる。
【００１０】
また本発明によれば、従来は困難であった樹脂フィルムへの多色オフセット印刷が可能であり、完成した多層樹脂フィルムの装飾性が高い。
【００１１】
このように物に触れても磨耗せず、多色印刷によって装飾性も高い多層樹脂フィルムは、例えば携帯電話機用ストラップなど、人間の手その他の物に頻繁に接触しつつ、装飾効果を必要とする製品に広く用いることができる。
【００１２】
さらに、被印刷層としてホログラムを使用すれば、複製の困難性により、模倣品の製造を防止する効果もある。
【発明を実施するための最良の形態】
【００１３】
次に添付図面を参照して本発明による多層樹脂フィルムの実施例を詳細に説明する。なお本発明に直接関係のない要素は省略する。また、同様の要素は同一の参照符号を用いて表すこととする。
【００１４】
図１は本発明による多層樹脂フィルムの実施例の断面図である。多層樹脂フィルム10は３層から成り、一方の面に絵柄11が印刷された熱可塑性樹脂から成る被印刷層12と、被印刷層12を両面から被覆する熱可塑性樹脂から成る２つの保護層14とを含む。
【００１５】
被印刷層12はいわゆるエンジニアリングプラスチック製であり、本実施例ではポリエチレンテレフタレート（PET; PolyEthylene Terephthalate）製である。またPETと特性が類似しPETとともに「ポリエステル」の名称でまとめて扱われるポリブチレンテレフタレート（PBT; PolyButylene Terephthalate）としてもよい。また他の典型例として、ポリエステルフィルムにアルミニウムのパウダーを融着させ、レーザで凹凸を付けて立体的な絵柄を表すホログラム製としてもよい。さらに、ポリアセタールやポリアミドなど、あらゆる種類のエンジニアリングプラスチックとしてよい。
【００１６】
一方、保護層14はいわゆる汎用プラスチック製であり、本実施例では塩化ビニル製である。特に可塑剤を加えた軟質塩化ビニルが適している。ただし保護層14は軟質塩化ビニルに限られるものではなく、他の汎用プラスチック、例えばポリエチレン、ポリスチレンまたはポリプロピレン製としてもよい。
【００１７】
本実施例では、被印刷層12は厚さ23μmであるが、この値は増減させてよい。本願では便宜上、厚みが0.2mm以上のものをシート、それ以下のものをフィルムと呼ぶこととする。本発明は「フィルム」という名称を有するように、フィルムを対象とするものであるが、それ以上の厚さを有するシートにも適用可能である。
【００１８】
以上のように、本発明による多層樹脂フィルムは、多色オフセット印刷によって絵柄を印刷した被印刷層12を保護層14によって上下から被覆した構成を有する。このような多層樹脂フィルムの製造方法について、以下、図２ないし図７を参照して説明する。
【００１９】
図２は本発明による多層樹脂フィルムの製造工程を示すフローチャートである。本発明による多層樹脂フィルムの製造は、大別すると、押出成形工程S20、印刷工程S22およびプレス工程S24の順番で行われる。これらの工程について、順を追って説明する。
【００２０】
図３は図２に示す押出成形工程S20を実行する押出機の一例を示す構成図である。図示の便宜上、押出機30は断面図として表している。本発明による多層樹脂フィルム10を構成する３つの層12、14はいずれも、上述の通り、熱可塑性樹脂であるため、押出成形によって成形可能である。具体的には、押出機30のホッパ32からペレット状の樹脂33を投入し、シリンダ34内で樹脂を溶融し、溶融樹脂35をスクリュー36によって送り、Ｔダイ38からフィルム状に押し出す。押し出されたフィルム状樹脂40は冷却水槽42によって冷却し、引取ロール44によって引き取る。フィルム状樹脂40はさらに、切断機46によって所定の長さに切断し、本発明による多層樹脂フィルム10を構成する層12、14となる。
【００２１】
図４は図２に示す印刷工程S22を実行する印刷機の一例を示す構成図である。図４は図示の便宜上、一点鎖線51によって左右に分割した図５および図６によって分けて示す。本実施例では、紫外線によって乾燥・硬化し、樹脂フィルムへの密着性に優れている紫外線硬化型インキを用いた枚葉オフセットＵＶ（UltraViolet）印刷機50を用いている。図５および図６に示すように、多層樹脂フィルム10を構成する被印刷層12を、７箇所の印刷ユニット52A〜52Gと、３箇所のＵＶ照射部54A〜54Cとに通して、多色オフセット印刷を行う。
【００２２】
ＵＶ照射部54A〜54Cは発熱を最小限にとどめる無電極型ＵＶ装置であり、樹脂フィルムなどの印刷物を熱から守ることを可能にしている。また、ＵＶ照射部54A〜54Cが印刷ユニット52A〜52G間に配置されることによって、印刷ライン上でＵＶ加工が可能となり、多色印刷や精密印刷に威力を発揮する。このような印刷機50によって、オフセット印刷における樹脂フィルムへのインキの密着が不十分であるという従来の問題点は解消され、印刷物へのコーティング処理が１ラインで可能となる。
【００２３】
なお、印刷ユニットおよびＵＶ照射部の数は図４に示す数に限られるものではなく、自由に増減させてよい。また、図４では片面印刷方式のみを示しているが、被印刷層12には両面印刷を行ってもよい。被印刷層12のいずれの面に印刷した絵柄も、被印刷層12を両面から保護する保護層14によって保護されることとなる。
【００２４】
図７は図２に示すプレス工程S24の一例を示す図である。図７に示すように、図３において押出成形された保護層14の一面に、まず、塗布部60のロールによって接着剤を塗布する。次にコンベヤ62によって保護層14を搬送する間に、塗布した接着剤を乾燥させる。そして、図４において絵柄11が印刷された被印刷層12を、２枚の保護層14の間に挟み、中間体64を作成する。所定の複数の中間体64を作成するとそれらを１ロットとして、平圧プレス機66で圧力および熱を加え、冷却後に取り出す。このようにして、本発明による多層樹脂フィルム10が完成する。なおプレスの条件は、積層する層12、14の材質および接着剤によって多種多様にしてよい。
【００２５】
以上、本発明による多層樹脂フィルムの製造方法について説明した。しかし、本製造方法は一例を示したものにすぎない。すなわち、図１に示す構成を有する多層樹脂フィルムであれば、いかなる方法によって製造してもよい。
【図面の簡単な説明】
【００２６】
【図１】本発明による多層樹脂フィルムの実施例の断面図である。
【図２】本発明による多層樹脂フィルムの製造工程を示すフローチャートである。
【図３】図２に示す押出成形工程を実行する押出機の一例を示す構成図である。
【図４】図２に示す印刷工程を実行する印刷機の一例を示す構成図である。
【図５】図４の左半分を示す部分図である。
【図６】図４の右半分を示す部分図である。
【図７】図２に示すプレス工程の一例を示す図である。
【符号の説明】
【００２７】
10  多層樹脂フィルム
11  印刷絵柄
12  被印刷層
14  保護層
【図１】
2006007486.tif 000003
【図２】
2006007486.tif 000004
【図３】
2006007486.tif 000005
【図４】
2006007486.tif 000006
【図５】
2006007486.tif 000007
【図６】
2006007486.tif 000008
【図７】
2006007486.tif 000009